METHOD FOR MANUFACTURING A HIGH STRENGTH STEEL PRODUCT AND STEEL PRODUCT THEREBY OBTAINEDA method for manufacturing a steel product, is provided. A heated steel starting product at a temperature between 380° C. and 700° C., having a metastable fully austenitic structure, with a composition including, in percent by weight: 0.15%≦C≦0.40%, 1.5%≦Mn≦4.0%, 0.5%≦Si≦2.5%, 0.005%≦Al≦1.5%, with 0.8%≦Si+Al≦2.5%, S≦0.05%, P≦0.1%, at least one element chosen among Cr and Mo, such that: 0%≦Cr≦4.0%, 0%≦Mo≦0.5%, and 2.7%≦Mn+Cr+3 Mo≦5.7% is provided. Then the starting product is hot formed at a temperature between 700° C. and 380° C., with a cumulated strain εb between 0.1 and 0.7, in at least one location of the heated steel starting product, to obtain a fully austenitic hot-formed steel product; quenched by cooling the product down, at a cooling rate VR2 superior to the critical martensitic cooling rate, to a quenching temperature QT lower than Ms in order to obtain a structure containing between 40% and 90% of martensite, the rest of the structure being austenite; then maintained at, or reheated up to a holding temperature PT between QT and 470° C. and holding the product at the temperature PT for a duration Pt between 5 s and 600 sA method for manufacturing a steel product, comprising the steps of: providing a heated steel starting product at a temperature between 380° C. and 700° C. and having a metastable fully austenitic structure, the heated steel starting product having a composition comprising, in percent by weight: 0.15%≦C≦0.40%,1.5%≦Mn≦4.0%,0.5%≦Si≦2.5%,0.005%≦Al≦1.5%,with 0.8%≦Si+Al≦2.5%,S≦0.05%,P≦0.1%,at least one element chosen among Cr and Mo, such that: 0%≦Cr≦4.0%,0%≦Mo≦0.5%,and2.7%≦Mn+Cr+3 Mo≦5.7%, anda balance of the composition comprising iron and unavoidable impurities resulting from the smelting; hot forming the heated steel starting product at a temperature between 700° C. and 380° C., with a cumulated strain εb between 0.1 and 0.7, in at least one location of the heated steel starting product, to obtain a hot-formed steel product, the structure of the steel remaining fully austenitic, thenquenching the hot-formed steel product by cooling at a cooling rate VR2 superior to a critical martensitic cooling rate of the steel to a quenching temperature QT lower than a martensite start temperature Ms of the steel to obtain a structure including between 40% and 90% of martensite, a remainder of the structure being austenite, thenmaintaining at, or reheating the quenched hot-formed steel product up to a holding temperature PT between QT and 470° C. and holding the quenched hot-formed steel product at the holding temperature PT for a duration Pt between 5 s and 600 s.
고강도 강 제품을 제조하는 방법 및 그로 인해 얻어지는 강 제품강 제품을 제조하는 방법으로서 : 380 ℃ ~ 700 ℃ 의 온도에서 가열된 강 출발 제품을 제공하는 단계로서, 상기 가열된 강 출발 제품은 준안정성 완전 오스테나이트 조직을 가지며, 상기 가열된 강 출발 제품은 중량% 로: 0.15% ≤ C ≤ 0.40%, 1 .5% ≤ Mn ≤ 4.0%, 0.5% ≤ Si ≤ 2.5%, 0.005% ≤ Al ≤ 1.5%, 여기에서, 0.8% ≤ Si + Al ≤ 2.5%, S ≤ 0.05%, P ≤ 0.1%, Cr 및 Mo 중에서 선택된 적어도 하나의 원소: 여기에서, 0% ≤ Cr ≤ 4.0%, 0% ≤ Mo ≤ 0.5%, 및 2.7% ≤ Mn + Cr + 3 Mo ≤ 5.7%, 및 선택적으로 하나 또는 여러 개의 원소들: Nb ≤ 0.1%, Ti ≤ 0.1%, Ni ≤ 3.0%, 0.0005% ≤ B ≤ 0.005%, 0.0005% ≤ Ca ≤ 0.005%, 철 및 제련으로 인한 불가피한 불순물들로 구성되는 조성의 잔부를 포함하는 조성을 가지고; 완전 오스테나이트의 열간 성형된 강 제품을 얻기 위해, 상기 가열된 강 출발 제품을 상기 가열된 강 출발 제품의 적어도 하나의 위치에서, 누적 변형 (εb) 을 0.1 ~ 0.7 로 하여, 700 ℃ ~ 380 ℃ 의 온도에서 열간 성형 단계; 40% ~ 90% 의 마르텐사이트를 포함하는 조직을 얻고, 조직의 잔부는 오스테나이트가 되도록 하기 위하여, 상기 열간 성형된 강 제품을 임계 마르텐사이트 냉각 속도보다 높은 냉각 속도 (VR2) 에서, Ms 보다 낮은 급냉 온도 (QT) 로 냉각시킴으로써 급냉시키는 단계; 상기 제품을 QT ~ 470 ℃ 사이의 유지 온도 (PT) 까지 유지하거나 재가열하고 상기 온도 (PT) 에서 5 ~ 600 초의 지속기간 (Pt) 동안 유지하는 단계를 포함한다.강 제품을 제조하는 방법으로서,- 380 ℃ ~ 700 ℃ 의 온도에서 가열된 강 출발 제품을 제공하는 단계로서, 상기 가열된 강 출발 제품은 준안정성 완전 오스테나이트 조직을 가지며, 상기 가열된 강 출발 제품은, 중량% 로:0.15% ≤ C ≤ 0.40%, 1 .5% ≤ Mn ≤ 4.0%, 0.5% ≤ Si ≤ 2.5%, 0.005% ≤ Al ≤ 1.5%, 여기에서, 0.8% ≤ Si + Al ≤ 2.5%,S ≤ 0.05%, P ≤ 0.1%, Cr 및 Mo 중에서 선택된 적어도 하나의 원소: 여기에서, 0% ≤ Cr ≤ 4.0%, 0% ≤ Mo ≤ 0.5%, 및 2.7% ≤ Mn + Cr + 3 Mo ≤ 5.7%, 및 선택적으로 이하에서 선택되는 하나 또는 여러 개의 원소들: Nb ≤ 0.1%, Ti ≤ 0.1%, Ni ≤ 3.0%, 0.0005% ≤ B ≤ 0.005%, 0.0005% ≤ Ca ≤ 0.005%, 철 및 제련으로 인한 불가피한 불순물들로 구성되는 조성의 잔부를 포함하는 조성을 가지는, 상기 강 출발 제품을 제공하는 단계,- 열간 성형된 강 제품을 얻기 위해, 상기 가열된 강 출발 제품의 적어도 하나의 위치에서, 누적 변형 (εb) 을 0.1 ~ 0.7 로 하여, 700 ℃ ~ 380 ℃ 의 온도에서 상기 가열된 강 출발 제품을 열간 성형하는 단계로서, 상기 강의 조직은 완전 오스테나이트로 남아 있는, 상기 열간 성형 단계,- 40% ~ 90% 의 마르텐사이트를 포함하는 조직을 얻고, 상기 조직의 잔부는 오스테나이트가 되도록 하기 위하여, 상기 열간 성형된 강 제품을 임계 마르텐사이트 냉각 속도보다 높은 냉각 속도 (VR2) 에서, 상기 강의 마르텐사이트 시작 온도 (Ms) 보다 낮은 급냉 온도 (QT) 로 냉각시킴으로써 급냉시키는 단계,- 상기 강 제품을 QT ~ 470 ℃ 의 유지 온도 (PT) 로 유지하거나 재가열하고 상기 유지 온도 (PT) 에서 5 ~ 600 초의 지속기간 (Pt) 동안 상기 강 제품을 유지하는 단계를 연속적으로 포함하는, 강 제품을 제조하는 방법.